(57)【要約】【課題】  特にガラス製マスタに対する離型性に優れるシリコーンゴム硬化物を与える型取り用シリコーンゴム組成物を提供すること。【解決手段】（Ａ）ケイ素原子と結合したアルケニル基を１分子中に少なくとも２個有するオルガノポリシロキサン：１００質量部、（Ｂ）ケイ素原子と結合した水素原子を１分子中に少なくとも２個有するオルガノハイドロジェンポリシロキサン：（Ａ）成分中のケイ素原子と結合したアルケニル基１個あたりの（Ｂ）成分中のケイ素原子と結合した水素原子の数が０．５〜５．０個となる量、（Ｃ）ヒドロシリル化反応触媒、および（Ｄ）１気圧、２５℃において液体の鎖式飽和炭化水素：０．１〜１０質量部を含有する型取り用シリコーンゴム組成物。【選択図】  なし【特許請求の範囲】
【請求項１】
（Ａ）ケイ素原子と結合したアルケニル基を１分子中に少なくとも２個有するオルガノポリシロキサン：１００質量部、
（Ｂ）ケイ素原子と結合した水素原子を１分子中に少なくとも２個有するオルガノハイドロジェンポリシロキサン：（Ａ）成分中のケイ素原子と結合したアルケニル基１個あたりの（Ｂ）成分中のケイ素原子と結合した水素原子の数が０．５〜５．０個となる量、
（Ｃ）ヒドロシリル化反応触媒、および
（Ｄ）１気圧、２５℃において液体の鎖式飽和炭化水素：０．１〜１０質量部
を含有することを特徴とする型取り用シリコーンゴム組成物。
【請求項２】
（Ｅ）シリカを、（Ａ）成分１００質量部に対して５〜３００質量部含有する請求項１記載の型取り用シリコーンゴム組成物。
【請求項３】
前記鎖式飽和炭化水素が、ＣnＨ2n+2（式中、ｎは、５〜１６の整数である。）で表されるアルカンである請求項１または２記載の型取り用シリコーンゴム組成物。
【請求項４】
請求項１〜３のいずれか１項記載の型取り用シリコーンゴム組成物からなるガラス用型取り剤。
【請求項５】
請求項１〜３のいずれか１項記載の型取り用シリコーンゴム組成物を硬化させてなるシリコーンゴム型。
【発明の詳細な説明】
【技術分野】
【０００１】
本発明は、型取り用シリコーンゴム組成物に関し、さらに詳述すると、シリコーン型取り母型（いわゆるメス型）を作製するために用いられる、付加硬化型の型取り用シリコーンゴム組成物に関する。
【背景技術】
【０００２】
従来、シリコーンゴムは、その優れた耐熱性、耐寒性、電気特性などを生かして、様々な分野で広く利用されており、その離型性の良さから、シリコーンゴム型（母型）として用いられている。
特に、電子機器、事務機、家庭電器、自動車部品などの分野では、商品開発段階や商品見本作製などの際に用いるプロトタイプ成形において、費用や所要期間の改善に効果的であることや、作業性が良好であることなどの点から、シリコーンゴム組成物を用いた型取り材料として付加反応型の液状シリコーンゴム組成物が多用されるようになってきた。
【０００３】
また、金型離型性を向上したシリコーンゴム組成物として、ジメチルシリコーンオイルを油層とした油中水型エマルジョンを配合したシリコーンゴム組成物（特許文献１）、オイルブリード性シリコーンゴム組成物（特許文献２）、高級脂肪酸または高級脂肪酸金属塩を配合したシリコーンゴム組成物（特許文献３）、分子末端にアルコキシシリル基を有するジメチルポリシロキサンを配合したシリコーンゴム組成物（特許文献４）、水を配合したシリコーンゴム組成物（特許文献５）等が提案されている。
【０００４】
しかし、ガラス製マスタに対するシリコーンゴム型として、上記のようなシリコーンゴム組成物を使用した場合であっても、離型性が不十分となる問題があった。
また、離型剤として常温で固体のワックスを配合する手法（特許文献６）も知られているが、この手法では、常温における液状シリコーンゴム組成物に対する離型剤の分散性が不十分となったり、組成物の流動性が損なわれたりするという問題があった。
【先行技術文献】
【特許文献】
【０００５】
【特許文献１】特開２００１−０９８１５３号公報
【特許文献２】特開２００２−１８８００８号公報
【特許文献３】特許第２６８６９０３号公報
【特許文献４】特許第５３１９９０５号公報
【特許文献５】特開平９−１４３３７２号公報
【特許文献６】特開２００４−１０７３７３号公報
【発明の概要】
【発明が解決しようとする課題】
【０００６】
本発明は、上記事情に鑑みてなされたものであって、特にガラス製マスタに対する離型性に優れるシリコーンゴム硬化物を与える型取り用シリコーンゴム組成物を提供することを目的とする。
【課題を解決するための手段】
【０００７】
本発明者らは、上記課題を解決すべく鋭意検討した結果、常温で液状の鎖式飽和炭化水素を含有するシリコーンゴム組成物が、ガラス製マスタに対する離型性を示し、型取り用シリコーンゴム組成物として好適であることを見出し、本発明を完成させた。
【０００８】
すなわち、本発明は、
１．  （Ａ）ケイ素原子と結合したアルケニル基を１分子中に少なくとも２個有するオルガノポリシロキサン：１００質量部、
（Ｂ）ケイ素原子と結合した水素原子を１分子中に少なくとも２個有するオルガノハイドロジェンポリシロキサン：（Ａ）成分中のケイ素原子と結合したアルケニル基１個あたりの（Ｂ）成分中のケイ素原子と結合した水素原子の数が０．５〜５．０個となる量、
（Ｃ）ヒドロシリル化反応触媒、および
（Ｄ）１気圧、２５℃において液体の鎖式飽和炭化水素：０．１〜１０質量部
を含有することを特徴とする型取り用シリコーンゴム組成物、
２．  （Ｅ）シリカを、（Ａ）成分１００質量部に対して５〜３００質量部含有する１の型取り用シリコーンゴム組成物、
３．  前記鎖式飽和炭化水素が、ＣnＨ2n+2（式中、ｎは、５〜１６の整数である。）で表されるアルカンである１または２の型取り用シリコーンゴム組成物、
４．  １〜３のいずれかの型取り用シリコーンゴム組成物からなるガラス用型取り剤、
５．  １〜３のいずれかの型取り用シリコーンゴム組成物を硬化させてなるシリコーンゴム型
を提供する。
【発明の効果】
【０００９】
本発明の型取り用シリコーンゴム組成物を硬化して得られるシリコーンゴム型は、ガラス製マスタに対する離型性に優れているため、生産性を向上させることができる。
【発明を実施するための形態】
【００１０】
以下、本発明について具体的に説明する。
なお、本発明において、型取り用シリコーンゴム組成物とは、未硬化状態で流動性を有し、原型の全表面または一部の表面に、注型または塗布のような方法で接触させ、その状態で硬化させて樹脂などによる複製に供する型（型取り用の母型）を形成する未硬化状態の（液状）の組成物をいう。
また、本発明において、離型性とは、硬化した型（母型）の原型からの離型性のみでなく、得られた型（母型）からの複製品の離型性を含める用語として用いる。
【００１１】
本発明に係る型取り用シリコーンゴム組成物は、下記（Ａ）〜（Ｄ）成分を含有するものである。
（Ａ）ケイ素原子と結合したアルケニル基を１分子中に少なくとも２個有するオルガノポリシロキサン
（Ｂ）ケイ素原子と結合した水素原子を１分子中に少なくとも２個有するオルガノハイドロジェンポリシロキサン
（Ｃ）付加反応触媒
（Ｄ）２５℃において液体である鎖式飽和炭化水素
【００１２】
［１］（Ａ）成分
（Ａ）成分は、ケイ素原子と結合したアルケニル基を１分子中に少なくとも２個、好ましくは２〜１０個、より好ましくは２〜５個有するオルガノポリシロキサンである。２個未満では組成物の硬化が不十分になる。また、上限は特に制限されないが、硬化物が脆くなることを防ぐという点から、１０個以下が好ましい。
ケイ素原子に結合したアルケニル基としては、特に限定されるものではなく、直鎖、分岐、環状のいずれでもよいが、ビニル、アリル、ブテニル、ペンテニル、ヘキセニル、ヘプテニル、オクテニル基等の炭素原子数２〜８のものが好ましく、炭素原子数２〜４のものがより好ましく、ビニル基がより一層好ましい。
このアルケニル基は、分子鎖末端および分子鎖非末端（即ち、分子鎖側鎖）のいずれかまたは両方に存在してもよいが、少なくとも分子鎖両末端に存在することが好ましい。
【００１３】
（Ａ）成分のオルガノポリシロキサンにおいて、アルケニル基以外のケイ素原子に結合した有機基は、付加反応性炭素−炭素不飽和結合を有しないものであれば特に限定はなく、直鎖、分岐、環状のいずれでもよいが、炭素原子数１〜２０の１価炭化水素基が好ましく、炭素原子数１〜１０の１価炭化水素基がより好ましく、炭素原子数１〜５の１価炭化水素基がより一層好ましい。
その具体例としては、メチル、エチル、ｎ−プロピル、イソプロピル、ｎ−ブチル、ｔｅｒｔ−ブチル、ｎ−ヘキシル基等の直鎖または分岐のアルキル基；シクロヘキシル基等の環状アルキル基；フェニル、トリル基等のアリール基；ベンジル、フェニルエチル基等のアラルキル基などが挙げられる。
また、これらの１価炭化水素基の水素原子の一部または全部は、Ｆ、Ｃｌ、Ｂｒ等のハロゲン原子、シアノ基等で置換されていてもよく、そのような基の具体例としては、３，３，３−トリフルオロプロピル基等のハロゲン置換炭化水素基；２−シアノエチル基等のシアノ置換炭化水素基等が挙げられる。
これらの中でもメチル基が好ましい。
【００１４】
（Ａ）成分としては、例えば、下記平均組成式（１）で表されるオルガノポリシロキサンが挙げられる。
Ｒ2cＲ3dＳｉＯ(4-c-d)/2          （１）
（式中、Ｒ2は、それぞれ独立して、付加反応性炭素−炭素不飽和結合を有しない非置換または置換の１価炭化水素基を表し、Ｒ3は、それぞれ独立してアルケニル基を表し、ｃは１．９〜２．１、ｄは０．００５〜１．０、かつ、ｃ＋ｄは１．９５〜３．０を満たす数である。）
【００１５】
Ｒ2の１価炭化水素基としては、アルケニル基以外のケイ素原子に結合した有機基として上で例示した基と同様のものが挙げられるが、メチル基が好ましい。
Ｒ3のアルケニル基としては、ケイ素原子に結合したアルケニル基として上で例示した基と同様のものが挙げられるが、ビニル基が好ましい。
ｃは１．９５〜２．０の数が好ましく、ｄは０．０１〜０．５の数が好ましく、ｃ＋ｄは１．９６〜２．５を満たすことが好ましい。
【００１６】
平均組成式（１）で表される（Ａ）成分としては、例えば、下記式（３）〜（９）で表されるオルガノポリシロキサン等が挙げられるが、これらに限定されるものではない。
ＶｉＲ22ＳｉＯ（Ｒ22ＳｉＯ）eＳｉＲ22Ｖｉ          （３）
ＶｉＲ22ＳｉＯ（Ｒ2ＶｉＳｉＯ）f（Ｒ22ＳｉＯ）gＳｉＲ22Ｖｉ      （４）
Ｖｉ2Ｒ2ＳｉＯ（Ｒ22ＳｉＯ）eＳｉＲ2Ｖｉ2      （５）
Ｖｉ3ＳｉＯ（Ｒ22ＳｉＯ）eＳｉＶｉ3      （６）
Ｖｉ2Ｒ2ＳｉＯ（Ｒ2ＶｉＳｉＯ）f（Ｒ22ＳｉＯ）gＳｉＲ2Ｖｉ2      （７）
Ｖｉ3ＳｉＯ（Ｒ2ＶｉＳｉＯ）f（Ｒ22ＳｉＯ）gＳｉＶｉ3      （８）
Ｒ23ＳｉＯ（Ｒ2ＶｉＳｉＯ）h（Ｒ22ＳｉＯ）gＳｉＲ23      （９）
（式中、Ｖｉは、ビニル基を意味する（以下同様）。Ｒ2は、上記と同じ意味を表す。）
【００１７】
上記各式において、ｅ、ｆ、ｇは０以上の整数である。
特に、ｅは、１０≦ｅ≦１０，０００を満たす整数が好ましく、５０≦ｅ≦２，０００を満たす整数がより好ましい。
また、ｆおよびｇは、１０≦ｆ＋ｇ≦１０，０００、かつ、０≦ｆ／（ｆ＋ｇ）≦０．２を満たす整数が好ましく、５０≦ｆ＋ｇ≦２，０００を満たす整数がより好ましい。
ｈは２以上の整数である。）
ｈは、２以上の整数であるが、２≦ｈ、１０≦ｆ＋ｇ≦１０，０００、かつ、０≦ｈ／（ｇ＋ｈ）≦０．２を満たす整数が好ましく、５０≦ｇ＋ｈ≦２，０００を満たす整数がより好ましい。
【００１８】
（Ａ）成分の２５℃における粘度は１〜１００，０００ｍＰａ・ｓが好ましく、５〜１０，０００ｍＰａ・ｓがより好ましい。動粘度がこの範囲であれば、流動性が高く作業性に優れる。本発明における粘度は回転粘度計を用いた測定値である。
なお、（Ａ）成分は、１種単独で用いても２種以上を併用してもよい。
【００１９】
［２］（Ｂ）成分
（Ｂ）成分は、ケイ素原子に結合した水素原子（即ち、ＳｉＨ基）を１分子当たり少なくとも２個、好ましくは２〜２００個、より好ましくは３〜１００個有するオルガノハイドロジェンポリシロキサンであり、（Ａ）成分中のアルケニル基とヒドロシリル化反応することにより架橋剤として作用する。
【００２０】
（Ｂ）成分としては、例えば、下記平均組成式（２）で表されるオルガノハイドロジェンポリシロキサン等が挙げられる。
Ｒ1aＨbＳｉＯ(4-a-b)/2      （２）
（式中、Ｒ1は、それぞれ独立して、付加反応性炭素−炭素不飽和結合を有しない非置換または置換の１価炭化水素基を表し、ａは０．７〜２．１、ｂは０．００１〜１．０、かつ、ａ＋ｂは０．８〜３．０を満たす数である。）
【００２１】
Ｒ1の１価炭化水素基は、（Ａ）成分のＲ2で例示した基と同様のものが挙げられるが、メチル基が好ましい。
ａは、１．０〜２．０の数が好ましく、ｂは、０．０１〜１．０の数が好ましく、ａ＋ｂは１．１〜２．６の数が好ましい。
【００２２】
（Ｂ）成分の分子構造は特に限定されず、例えば、直鎖状、環状、分岐鎖状、三次元網状構造（樹脂状）等が挙げられるが、直鎖状または環状が好ましい。
また、（Ｂ）成分中のＳｉＨ基は、分子鎖末端、分子鎖非末端（即ち、分子鎖側鎖）のいずれかまたは両方に存在してもよい。
（Ｂ）成分中のＳｉＨ基の含有量は、（Ｂ）成分１ｇ当たり、０．００１〜０．０２ｍｏｌの範囲が好ましく、０．００２〜０．０１７ｍｏｌの範囲がより好ましい。
【００２３】
（Ｂ）成分の２５℃での動粘度は、特に限定されるものではないが、組成物の作業性や硬化物の力学特性がより優れたものとなるため、１〜１，０００ｍｍ2／ｓが好ましく、５〜２００ｍｍ2／ｓがより好ましい。この粘度範囲を満たすことを考慮すると、（Ｂ）成分のオルガノハイドロジェンポリシロキサン１分子中のケイ素原子の数（または重合度）は、好ましくは２〜４００個、より好ましくは３〜２００個、より一層好ましくは４〜１００個である。なお、本発明における動粘度は、キャノン・フェンスケ型粘度計を用いた測定値である。
【００２４】
（Ｂ）成分のオルガノハイドロジェンポリシロキサンは、例えば、下記平均式（１１）〜（１３）で表される直鎖状オルガノハイドロジェンポリシロキサン、および下記平均式（１４）で表される環状オルガノハイドロジェンポリシロキサンが好ましい。
Ｒ13ＳｉＯ（Ｒ12ＳｉＯ）i［Ｒ1（Ｈ）ＳｉＯ］jＳｉＲ13      （１１）
Ｒ12（Ｈ）ＳｉＯ（Ｒ12ＳｉＯ）i［Ｒ1（Ｈ）ＳｉＯ］jＳｉ（Ｈ）Ｒ12    （１２）
Ｒ13ＳｉＯ［Ｒ1（Ｈ）ＳｉＯ］kＳｉＲ13      （１３）
［Ｒ1（Ｈ）ＳｉＯ］m      （１４）
（式中、Ｒ1は、上記と同じ意味を表し、ｉは、５〜４０の整数であり、ｊは、５〜２０の整数であり、ｋは、２〜３０の整数であり、ｍは、４〜８の整数である。）
【００２５】
（Ｂ）成分のオルガノハイドロジェンポリシロキサンの具体例としては、１，１，３，３−テトラメチルジシロキサン、１，３，５，７−テトラメチルシクロテトラシロキサン、メチルハイドロジェンシクロポリシロキサン、ジメチルシロキサン・メチルハイドロジェンシロキサン環状共重合体、トリス（ジメチルハイドロジェンシロキシ）メチルシラン、トリス（ジメチルハイドロジェンシロキシ）フェニルシラン、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジェンシロキシ基封鎖メチルフェニルポリシロキサン、（ＣＨ3）2ＨＳｉＯ1/2で表されるシロキサン単位と（ＣＨ3）3ＳｉＯ1/2で表されるシロキサン単位とＳｉＯ4/2で表されるシロキサン単位とからなる共重合体、（ＣＨ3）2ＨＳｉＯ1/2で表されるシロキサン単位とＳｉＯ4/2で表されるシロキサン単位とからなる共重合体、これらのオルガノポリシロキサンの２種以上からなる混合物等が挙げられる。
より具体的には、下記式で表されるオルガノハイドロジェンポリシロキサン等が挙げられる。なお、式中、Ｍｅは、メチル基を意味する（以下同様）。
【００２６】
【化１】
2020180233.tif 000002
（式中、シロキサン単位の配列順は任意である。）
【００２７】
（Ｂ）成分の配合量は、（Ａ）成分中のケイ素原子と結合したアルケニル基１個あたりの（Ｂ）成分中のケイ素原子と結合した水素原子の数が０．５〜５．０個となる量であり、好ましくは０．７〜３．０個となる量である。０．５個未満の場合は架橋が不十分なものとなる結果、組成物を硬化して得られるシリコーンゴム型が粘着性を帯び、マスタおよび複製品に対する離型性が低下する。５．０個を超える場合、硬化の際に水素ガスの発生による発泡が起こりやすく、シリコーンゴム型の表面の凹凸により複製精度が低下し、硬化物内部の空隙の発生によりゴム強度が低下する。
なお、（Ｂ）成分は、１種単独で用いても２種以上を併用してもよい。
【００２８】
［３］（Ｃ）成分
（Ｃ）成分は、（Ａ）成分中のアルケニル基と（Ｂ）成分中のＳｉＨ基とのヒドロシリル化反応を促進するためのヒドロシリル化反応触媒である。
その具体例としては、白金（白金黒を含む）、ロジウム、パラジウム等の白金族金属単体；Ｈ2ＰｔＣｌ4・ｎＨ2Ｏ、Ｈ2ＰｔＣｌ6・ｎＨ2Ｏ、ＮａＨＰｔＣｌ6・ｎＨ2Ｏ、ＫＨＰｔＣｌ6・ｎＨ2Ｏ、Ｎａ2ＰｔＣｌ6・ｎＨ2Ｏ、Ｋ2ＰｔＣｌ4・ｎＨ2Ｏ、ＰｔＣｌ4・ｎＨ2Ｏ、ＰｔＣｌ2、Ｎａ2ＨＰｔＣｌ4・ｎＨ２Ｏ（但し、式中、ｎは０〜６の整数であり、好ましくは０または６である。）等の塩化白金、塩化白金酸および塩化白金酸塩；アルコール変性塩化白金酸（米国特許第３，２２０，９７２号明細書参照）；塩化白金酸とオレフィンとの錯体（米国特許第３，１５９，６０１号明細書、同第３，１５９，６６２号明細書、同第３，７７５，４５２号明細書参照）；白金黒、パラジウム等の白金族金属をアルミナ、シリカ、カーボン等の担体に担持させたもの；ロジウム−オレフィン錯体；クロロトリス（トリフェニルフォスフィン）ロジウム（ウィルキンソン触媒）；塩化白金、塩化白金酸または塩化白金酸塩とビニル基含有シロキサンとの錯体などの白金族金属系触媒が挙げられる。
なお、（Ｃ）成分は、１種単独で用いても、２種以上を組み合わせて用いてもよい。
【００２９】
（Ｃ）成分の配合量は、組成物の硬化（ヒドロシリル化反応）を促進する量であれば限定されず、本組成物の各成分の質量の合計に対して、本成分中の金属原子が質量換算で０．１〜１，０００ｐｐｍの範囲となる量が好ましく、１〜５００ｐｐｍの範囲がより好ましく、３〜１００ｐｐｍの範囲がより一層好ましい。この範囲であれば、付加反応の反応速度が適切なものとなり、高い強度を有する硬化物を得ることができる。
【００３０】
［４］（Ｄ）成分
（Ｄ）成分は１気圧（１．０１３×１０5Ｐａ）、２５℃において液体の鎖式飽和炭化水素であり、本発明の型取り用シリコーンゴム組成物を硬化させて得られるシリコーンゴム型に、ガラス製マスタに対する離型性を付与する成分である。
（Ｄ）成分は、分散性および組成物の流動性の観点から１気圧、２５℃において液体の鎖式飽和炭化水素であれば特に限定されるものではないが、ＣnＨ2n+2（式中、ｎは５〜１６の整数である。）で表されるアルカンが好ましく、中でも、ノナン（融点：−５３℃）、デカン（融点：−３０℃）、テトラデカン（融点：６℃）等がより好ましい。
【００３１】
（Ｄ）成分の配合量は、（Ａ）成分１００質量部に対して０．１〜１０質量部であり、好ましくは０．１〜３．０質量部である。０．１質量部より少ないと、硬化したシリコーンゴムのガラス製マスタに対する離型性が不十分となり、１０質量部を超えると、チキソ性が高くなることによって流動性が低下し、型取りの際に微細部分への流れ込みが損なわれる。
なお、（Ｄ）成分は、１種単独で用いても２種以上を併用してもよい。
【００３２】
［５］（Ｅ）成分
本発明の型取り用シリコーンゴム組成物には、硬度および引張り強さなどの物理的強度の向上のため、（Ｅ）成分としてシリカを添加してもよい。
シリカとしては、例えば、ヒュームドシリカ、結晶性シリカ（石英粉）、沈降性シリカ、これらの表面を疎水化処理したシリカ等が挙げられ、これらは１種単独でも２種以上を組み合わせてもよい。
【００３３】
このようなシリカとしては、親水性のシリカとして、Ａｅｒｏｓｉｌ  １３０、２００、３００（日本アエロジル社製）、Ｃａｂｏｓｉｌ  ＭＳ−５，ＭＳ−７（Ｃａｂｏｔ社製），Ｒｈｅｏｒｏｓｉｌ  ＱＳ−１０２，１０３（（株）トクヤマ製）等のヒュームドシリカ；トクシールＵＳ−Ｆ（（株）トクヤマ製）、Ｎｉｐｓｉｌ  ＬＰ（日本シリカ工業（株）製）等の沈降性シリカ等が挙げられ、疎水性のシリカとして、Ａｅｒｏｓｉｌ  Ｒ−８１２，Ｒ−８１２Ｓ，Ｒ−９７２，Ｒ−９７４（日本アエロジル（株）製）、Ｒｈｅｏｒｏｓｉｌ  ＭＴ−１０（（株）トクヤマ製）等のヒュームドシリカ；Ｎｉｐｓｉｌ  ＳＳシリーズ（日本シリカ工業（株）製）等の沈降性シリカ；クリスタライト（（株）龍森製）、ＭＩＮ−Ｕ−ＳＩＬ（Ｕ．Ｓ．Ｓｉｌｉｃａ  Ｃｏｍｐａｎｙ社製）、Ｉｍｉｓｉｌ（Ｉｌｌｉｎｏｉｓ  Ｍｉｎｅｒａｌ社製）等の結晶性シリカ等が挙げられる。
【００３４】
これらのシリカはそのまま用いても構わないが、表面処理剤で予め表面疎水化処理したものを使用したり、（Ａ）成分の混練時に表面処理剤を添加してシリカ表面を疎水化処理して使用したりすることが好ましい。表面処理剤としては、アルキルアルコキシシラン、アルキルヒドロキシシラン、アルキルクロロシラン、アルキルシラザン、シランカップリング剤、低分子ポリシロキサン、チタネート系処理剤、脂肪酸エステル等が挙げられ、好ましくはアルキルジシラザン、より好ましくはヘキサメチルジシラザンである。これらの表面処理剤は１種単独で用いても、２種以上を同時にまたは異なるタイミングで用いても構わない。
表面処理剤の使用量は、シリカ１００質量部に対して、好ましくは０．５〜５０質量部、より好ましくは１〜４０質量部、より一層好ましくは２〜３０質量部である。表面処理剤の使用量が上記範囲内であると、組成物中に表面処理剤またはその分解物が残らず、流動性が得られ、経時で粘度が上昇することを抑制できる。
【００３５】
また、（Ｅ）成分は、ＢＥＴ法による比表面積が５０〜４００ｍ2／ｇ、特に１００〜３５０ｍ2／ｇのものが好ましい。このような範囲であれば十分なゴム強度が得られる。
【００３６】
（Ｅ）成分を用いる場合、その添加量は、組成物の取り扱い性および硬化物の機械的強度の点から、（Ａ）成分１００質量部に対して５〜３００質量部が好ましく、２０〜２００質量部がより好ましい。
【００３７】
［６］（Ｆ）成分
本発明の型取り用シリコーンゴム組成物には、組成物を調製する際や、型取りの際などの加熱硬化前に、増粘やゲル化を起こさないようにヒドロシリル化反応触媒の反応性を制御する目的で、必要に応じて（Ｆ）反応制御剤を添加してもよい。
反応制御剤の具体例としては、３−メチル−１−ブチン−３−オール、３−メチル−１−ペンチン−３−オール、３，５−ジメチル−１−ヘキシン−３−オール、１−エチニルシクロヘキサノール、エチニルメチルデシルカルビノール、３−メチル−３−トリメチルシロキシ−１−ブチン、３−メチル−３−トリメチルシロキシ−１−ペンチン、３，５−ジメチル−３−トリメチルシロキシ−１−ヘキシン、１−エチニル−１−トリメチルシロキシシクロヘキサン、ビス（２，２−ジメチル−３−ブチノキシ）ジメチルシラン、１，３，５，７−テトラメチル−１，３，５，７−テトラビニルシクロテトラシロキサン、１，１，３，３−テトラメチル−１，３−ジビニルジシロキサン等が挙げられ、これらは１種単独で用いても、２種以上を組み合わせて用いてもよい。
これらの中でも、１−エチニルシクロヘキサノール、エチニルメチルデシルカルビノール、３−メチル−１−ブチン−３−オールが好ましい。
【００３８】
（Ｆ）成分を用いる場合、その添加量は、（Ａ）成分および（Ｂ）成分の合計１００質量部に対して０．０１〜２．０質量部が好ましく、０．０１〜０．１質量部がより好ましい。このような範囲であれば反応制御の効果が十分発揮される。
【００３９】
［７］その他の成分
本発明の型取り用シリコーンゴム組成物には、上記（Ａ）〜（Ｆ）成分以外にも、本発明の目的を損なわない限り、以下に例示するその他の成分を配合してもよい。
その他の成分としては、酸化鉄、カーボンブラック、導電性亜鉛華、金属粉等の導電剤；酸化チタン、酸化セリウム等の耐熱剤；ジメチルシリコーンオイル等の内部離型剤；接着性付与剤；チクソ性付与剤等が挙げられる。
【００４０】
本発明の型取り用シリコーンゴム組成物は、上記の（Ａ）〜（Ｄ）成分、必要に応じて用いられる（Ｅ）および（Ｆ）成分、並びにその他の成分をニーダー、プラネタリーミキサー等を用いた公知の方法で混合して調製することができる。
本発明の型取り用シリコーンゴム組成物は、（Ａ）成分、（Ｃ）成分、（Ｄ）成分および必要に応じてその他の成分からなる第一剤と、（Ａ）成分、（Ｂ）成分、（Ｄ）成分および必要に応じてその他の成分からなる第二剤を別々に調製し、使用前に第一剤と第二剤を混合する二剤型の組成物としてもよい。なお、第一剤および第二剤で共通に使用される成分があってもよい。組成物をこのような二剤型とすることにより、さらに保存安定性が確保できる。
【００４１】
また、本発明の型取り用シリコーンゴム組成物の硬化条件としては、例えば常温（５〜３５℃）でも硬化が進行するが、加熱により硬化促進させることもでき、量産性を向上させたい場合には、この手法が有効である。
加熱硬化させる場合、７０〜２００℃で３０秒〜６０分間、特に９０〜１２０℃で１分〜３０分間の条件で硬化させることが好ましい。
【実施例】
【００４２】
以下、実施例および比較例を挙げて本発明をより具体的に説明するが、本発明はこれらの実施例に限定されるものではない。
【００４３】
［実施例１〜４，比較例１〜３］
下記成分を表１に示される配合比（質量部）で混合し、シリコーンゴム組成物を調製した。具体的には、まず（Ａ）成分８５質量部、（Ｅ）成分３０質量部、ヘキサメチルジシラザン５質量部、水２質量部を２５℃でニーダーを用いて３０分混合後、１５０℃に昇温し、４時間撹拌を続け、２５℃に冷却した後に（Ａ）成分１５質量部を混合して得られたシリコーンゴムベースに、（Ｃ）成分および（Ｄ）成分を添加し、プラネタリーミキサーを用いて２５℃で１５分間撹拌混合後、（Ｂ）成分を添加し、プラネタリーミキサーを用いて２５℃で１５分間撹拌混合を行い、さらに２５℃で３０分間減圧脱泡し、シリコーンゴム組成物を得た。
【００４４】
（Ａ）成分：
（Ａ−１）両末端がジメチルビニルシロキシ基で封鎖され、２５℃における粘度が５，０００ｍＰａ・ｓであるジメチルポリシロキサン（ビニル基含有量０．００６ｍｏｌ／１００ｇ）
【００４５】
（Ｂ）成分：
（Ｂ−１）下記平均式で表される分子鎖両末端トリメチルシロキシ基封鎖ジメチルシロキサン・メチルハイドロジェンシロキサン共重合体（２５℃における動粘度９９．０ｍｍ2／ｓ、ケイ素原子結合水素原子の含有量＝０．００３７ｍｏｌ／ｇ）
【化２】
2020180233.tif 000003
（式中、シロキサン単位の配列はランダムまたはブロックである。）
【００４６】
（Ｃ）成分：
（Ｃ−１）白金１，３−ジビニル−１，１，３，３−テトラメチルジシロキサン錯体のジメチルシロキサン溶液（白金含有量１．０質量％）
【００４７】
（Ｄ）成分：
（Ｄ−１）ノナン（融点：−５３℃）
（Ｄ−２）デカン（融点：−３０℃）
（Ｄ−３）テトラデカン（融点：６℃）
【００４８】
（Ｅ）成分：
（Ｅ−１）フュームドシリカ（日本アエロジル（株）製、アエロジル３００、ＢＥＴ比表面積３００ｍ2／ｇ）
【００４９】
（Ｆ）成分：
（Ｆ−１）エチニルシクロヘキサノール
【００５０】
【表１】
2020180233.tif 000004
【００５１】
得られた組成物を用い、下記の各特性を評価した。結果を表２に示す。
［流動性］
実施例１〜４および比較例１〜３で調製した組成物を、２５℃でガラス板に塗布し、組成物の流動性を目視により観察した。十分な流動性を有するものを○、流動性が不足しているものを×として評価した。
［剥離力］
実施例１〜４および比較例１〜３で調製した組成物をガラス板に塗布し、厚さ０．２ｍｍの間隔になるようにもう１枚のガラス板で挟んだ状態で、１００℃、５０分の硬化条件にて硬化させた。硬化物を介して接着した２枚のガラスを接着面に対して垂直方向に剥離する際に要する力を確認した。
【００５２】
【表２】
2020180233.tif 000005
【００５３】
表２に示されるように、実施例１〜４で調製した本発明の型取り用シリコーン組成物は、流動性を示し、またこれらの組成物から得られた硬化物は、ガラスに対する離型性に優れていることがわかる。
一方、（Ｄ）成分を添加していない比較例１および（Ｄ）成分の添加量が本発明の範囲に満たない比較例２では、ガラスから剥離し難くなり、（Ｄ）成分の添加量が過剰である比較例３では、組成物の流動性が低下し、型取りに適したものではないことがわかる。